(57)【要約】【課題】第一摺動部材の摺動面が非晶質炭素材料を含み、第二摺動部材の摺動面が銅合金を含む場合であっても、第二摺動部材の摺動面の摩耗を低減することができる摺動構造を提供する。【解決手段】本発明に係る摺動構造は、摺動面に、水素を２８〜３８原子％含有した非晶質炭素被膜が被覆された第一摺動部材と、第一摺動部材の摺動面と摺動するとともに、アルミナからなる硬質粒子を１５〜２５体積％含有した銅または銅合金を、第一摺動部材に摺動する摺動面に含む第二摺動部材と、を備える。【選択図】図２
2015059650.tif 000002
【特許請求の範囲】
【請求項１】
摺動面に、水素を２８〜３８原子％含有した非晶質炭素被膜が被覆された第一摺動部材と、
該第一摺動部材の摺動面と摺動するとともに、アルミナからなる硬質粒子を１５〜２５体積％含有した銅または銅合金を、第一摺動部材に摺動する摺動面に含む第二摺動部材と、を備えたことを特徴とする摺動構造。
【発明の詳細な説明】
【技術分野】
【０００１】
本発明は、摺動面に非晶質炭素被膜が形成された第一摺動部材と、第一摺動部材に摺動する第二摺動部材とを備えた摺動構造に関する。
【背景技術】
【０００２】
近年、資源保護、環境汚染の低減、および地球の温暖化防止は、各国で注目されており、特に、自動車業界においても排ガス規制の向上が課題となっている。該課題を解決するための一手段として、低燃費化への対応技術の開発が取り組まれている。なかでも、エンジンを構成する摺動部材、または動弁系の摺動部材の摺動特性を向上させることは、エネルギー損失を減らし、自動車の低燃費化に直接的に繋がるものである。
【０００３】
例えば、このような摺動部材の耐摩耗性を向上させると共に低摩擦特性を得るために、摺動部材の摺動面にコーティングを行う技術があり、該コーティング材料として、ダイヤモンドライクカーボン（ＤＬＣ）などの非晶質炭素材料が使用されつつある。非晶質炭素材料により形成された被膜（非晶質炭素被膜）は、炭素を主成分とする硬質の被膜であり、低い摺動抵抗と高い耐摩耗性とを両立できる被膜である。
【０００４】
このような非晶質炭素材料を利用した摺動部材の一例として、摺動面に非晶質炭素被膜を形成した第一摺動部材と、第一摺動部材の摺動面と摺動する摺動面に、少なくとも銀を１〜２０重量％含有した銅合金を備えた第二摺動部材と、を有する摺動構造が開示されている（例えば、特許文献１参照）。
【先行技術文献】
【特許文献】
【０００５】
【特許文献１】特開２００７−３２７５８号公報
【発明の概要】
【発明が解決しようとする課題】
【０００６】
しかしながら、特許文献１に記載の摺動構造において、第一摺動部材の非晶質炭素被膜は、第二摺動部材の摺動面の銅合金に比べて硬質であるため、第二摺動部材は摩耗しやすい。たとえば、このような技術を、ピストンピンとコンロッド小端部に適用する際には、ピストンピンの表面に非晶質炭素被膜を被覆することは一般的であるが、これらの部品の小型化、これらの部品の高面圧化、潤滑剤の仕様状況によって、第二摺動部材であるコンロッド小端部のブッシュ（銅合金）の摩耗は顕著なものとなり、摺動面が焼き付きくおそれがあった。
【０００７】
本発明は、このような課題を鑑みてなされたものであり、その目的とするところは、第一摺動部材の摺動面が非晶質炭素材料を含み、第二摺動部材の摺動面が銅合金を含む場合であっても、第二摺動部材の摺動面の摩耗を低減することができる摺動構造を提供することにある。
【課題を解決するための手段】
【０００８】
前記課題を鑑みて発明者らは、鋭意検討を重ねた結果、摺動面に、水素を２８〜３８原子％含有した非晶質炭素被膜が被覆された第一摺動部材と、第一摺動部材の摺動面と摺動するとともに、アルミナからなる硬質粒子を１５〜２５体積％含有した銅または銅合金を、第一摺動部材に摺動する摺動面に含む第二摺動部材と、を備えたことを特徴とする。
【０００９】
本発明によれば、第一摺動部材の非晶質炭素被膜に水素を２８〜３８原子％含有することにより、水素を含有していないものに比べてその硬度を低下させ、第二摺動部材の銅または銅合金に、アルミナからなる硬質粒子を含有されることにより、第二摺動部材の摺動面の見かけ上の硬さを向上させることができる。特に、第一摺動部材の非晶質炭素被膜の硬さと、アルミナからなる硬質粒子の硬さが同程度であるので、第一摺動部材の摩耗を低減することができるばかりでなく、第二摺動部材の非晶質炭素被膜の表面粗さを効果的に低減し、摩擦係数を低減することができる。
【００１０】
なお、第一摺動部材の非晶質炭素被膜に含有する水素量および第二摺動部材の銅または銅合金に含有する硬質粒子の含有量を上述した範囲に規定した根拠は、後述する発明者が行った実施例において詳述する。
【発明の効果】
【００１１】
本発明によれば、第一摺動部材の摺動面が非晶質炭素材料を含み、第二摺動部材の摺動面が銅合金を含む場合であっても、第二摺動部材の摺動面の摩耗を低減することができる。
【図面の簡単な説明】
【００１２】
【図１】本発明の実施形態に係る摺動部材の模式的概念図。
【図２】実施例１〜３および比較例１〜４のブロック試験片の摩耗深さと摩擦係数の関係を示した図。
【図３】実施例１〜３および比較例１〜４のリング試験片の摩耗試験前後の表面粗さの測定結果を示した図。
【発明を実施するための形態】
【００１３】
以下に本発明の実施形態に係る摺動構造を説明する。
本実施形態に係る摺動構造は、第一摺動部材と、第一摺動部材の摺動面に摺動する第二摺動部材とを備えており、第一摺動部材と第二摺動部材との間には、潤滑油またはグリースなどの潤滑剤が供給されている。
【００１４】
第一摺動部材は、摺動面に、水素を２８〜３８原子％含有した非晶質炭素被膜が被覆されている。ここで、第一摺動部材のうち、非晶質炭素被膜が被覆される基材は、摺動時において非晶質炭素被膜の密着性を確保することができるような材質、表面硬さ、および表面粗さを有する材料であれば、特に限定されるものではなく、例えば、クロム鋼などの鋼、鋳鉄、アルミニウム系合金などを挙げることができる。
【００１５】
ここで、非晶質炭素被膜が被覆された第一摺動部材の摺動面の表面粗さは、中心線平均粗さＲａ０．１μｍ以下であることが好ましく、さらに好ましくは、中心線平均粗さＲａ０．０５μｍ以下である。このような範囲とすることにより、後述する第二摺動部材との摺動時の初期馴染みにより、非晶質炭素被膜の表面粗さが低減され、低摩擦効果を発現することができ、この範囲を超えた場合には、前記低摩擦効果が発現され難い。
【００１６】
さらに、非晶質炭素被膜に含有する水素量が２８原子％よりも少ない場合、非晶質炭素被膜の硬さが硬くなるため、摺動時に後述する第二摺動部材の摩耗を促進させてしまうばかりでなく、摺動初期における非晶質炭素被膜の表面粗さが十分に低減されないおそれがある。この結果、上述した低摩擦効果を発現し難い場合がある。
【００１７】
一方、非晶質炭素被膜に含有する水素量が３８原子％を超えた場合、非晶質炭素被膜の硬さが十分でないので、摺動時に後述する第二摺動部材により摩耗が促進されることがある。
【００１８】
ここで、非晶質炭素被膜は、基材に対して、真空蒸着、スパッタリング、イオンプレーティングなどを利用した物理的蒸着法（ＰＶＤ）により成膜してもよく、プラズマ処理などを利用した化学気相成長法（ＣＶＤ）により成膜してもよい。たとえば、化学気相成長法（ＣＶＤ）により成膜する際には、成膜用の炭化水素径ガスの種類、流量、バイアス電圧等を変化させることにより、非晶質炭素被膜の水素の含有量を調整することができる。
【００１９】
第二摺動部材は、少なくともアルミナからなる硬質粒子を１５〜２５体積％含有した銅または銅合金を、第一摺動部材に摺動する摺動面に含んでいる。ここで、硬質粒子が１５体積％よりも少ない場合、硬質粒子により第二摺動部材の耐摩耗性が十分でないことがある。一方、硬質粒子が２５体積％を超えた場合、硬質粒子により第二摺動部材の摩耗を促進してしまうことがある。
【００２０】
また、硬質粒子の粒径φは１〜３μｍの範囲にあることが好ましい。ここで、硬質粒子の粒径が１μｍ未満である場合には、摺動の初期段階で、第一摺動部材の非晶質炭素被膜の表面粗さを低減することができないことがある。一方、硬質粒子の粒径が３μｍを超えた場合、第一摺動部材の非晶質炭素被膜の摩耗が促進されるおそれがあり、さらに、非晶質炭素被膜の表面を粗くしてしまうおそれがある。
【００２１】
第二摺動部材の表面粗さは、中心線平均粗さＲａ０．８μｍ以下であることが好ましい。このような範囲とすることにより、後述する第一摺動部材との摺動時の初期馴染みにより、非晶質炭素被膜の表面粗さが低減され、低摩擦効果を発現することができ、この範囲を超えた場合には、前記低摩擦効果が発現され難い。
【００２２】
ここで、銅または銅合金に、錫３．２〜５．０体積％およびリン０．０４〜０．０５体積％からなる粒子を含有してもよく、これらの少なくとも一部が銅と合金化してもよい。
【００２３】
このような第二摺動部材は、アルミナからなる硬質粒子１５〜２５体積％、必要に応じて、錫粉末３．２〜５．０体積％、リン粉末０．０４〜０．０５体積％、残り銅粉末（銅および不可避不純物からなる粉末）を焼結することにより得ることができる。ここで、アルミナからなる硬質粒子を１５〜２５体積％、錫およびリンを予め銅に上述した範囲で含有させた銅合金粉末を焼結することにより得てもよい。
【００２４】
このように、第一摺動部材の非晶質炭素被膜に水素を２８〜３８原子％含有することにより、水素を含有していないものに比べてその硬度を低下させ、第二摺動部材の銅または銅合金に、アルミナからなる硬質粒子を含有されることにより、第二摺動部材の摺動面の見かけ上の硬さを向上させることができる。
【００２５】
特に、第一摺動部材の非晶質炭素被膜の硬さと、アルミナからなる硬質粒子の硬さが同程度であるので、第二摺動部材の摩耗を低減することができるばかりでなく、第一摺動部材の非晶質炭素被膜の表面粗さを効果的に低減し、摩擦係数を低減することができる。
【００２６】
本実施形態の摺動構造は、第一摺動部材をピストンピンとし、第二摺動部材をコンロッド小端部のブッシュとすることで、これらの低摩擦化を実現するとともに、ブッシュの耐摩耗性を向上させることができる。
【実施例】
【００２７】
以下の本発明を実施例に基づいて説明する。
（実施例１）
＜第一摺動部材（リング試験片）の製作＞
基材として、外径３５ｍｍ×内径３１ｍｍ×幅８．７ｍｍ、焼入れ焼戻ししたクロム鋼（ＪＩＳ規格：ＳＣｒ、表面硬さＨｖ７５０〜８５０の範囲内）を準備し、その外周面の表面粗さを中心線平均粗さＲａ０．０４０μｍに研磨した。
【００２８】
次に、基材の外周面にＣＶＤ法により非晶質炭素被膜を成膜した。具体的には、成膜ガスにアルゴンとアセチレンとを混合したガスを用いて、バイアス電圧を−６００Ｖにして、厚さ２．５μｍ、水素が含有量２７．８％、膜硬度２０．３ＧＰａ、中心線平均粗さＲａ０．０４２μｍの非晶質炭素被膜が得られた。なお、水素量の測定にはＥＲＤＡ（株式イオンテクノセンタ製）を用い、膜硬度の測定にはナノインテンダ（東洋テクニカ製）を用い、表面粗さの測定には、触針式粗さ計を用いた。これらの結果を表１に示した。
【００２９】
＜第二摺動部材（ブロック試験片）の製作＞
アルミナからなる硬質粒子（粒径φ１〜３μｍの範囲）を１５体積％、錫粒子を４体積％、リン０．０４体積％と、残りが銅粒子からなる粉末を配合し、成形型で焼結した。次に、焼結材をブロック材に貼り付けて、焼結材の一面を摺動面として残しつつ、１５．７ｍｍ×１０．１ｍｍ×６．３ｍｍのブロック試験片に加工し、焼結材を含む摺動面の表面粗さを中心線平均粗さＲａ０．５μｍに研磨した。
【００３０】
（実施例２）
実施例１と同じように摺動構造を制作した。実施例１と相違する点は、第一摺動部材の非晶質炭素被膜を成膜するバイアス電圧を−４００Ｖにして水素含有量を表１のように調整した点と、第二摺動部材の硬質粒子の含有量を２０体積％にした点である。第一摺動部材の非晶質炭素被膜の水素含有量、膜硬度、および表面粗さの測定結果を表１に示す。
【００３１】
（実施例３）
実施例１と同じように摺動構造を制作した。実施例１と相違する点は、第一摺動部材の非晶質炭素被膜を成膜するバイアス電圧を−２００Ｖにして水素含有量を表１のように調整した点と、第二摺動部材の硬質粒子の含有量を２５体積％にした点である。第一摺動部材の非晶質炭素被膜の水素含有量、膜硬度、および表面粗さの測定結果を表１に示す。
【００３２】
（比較例１）
実施例１と同じように摺動構造を制作した。実施例１と相違する点は、第二摺動部材に硬質粒子を含有させなかった点である。第一摺動部材の非晶質炭素被膜の水素含有量、膜硬度、および表面粗さの測定結果を表１に示す。
【００３３】
（比較例２）
実施例１と同じように摺動構造を制作した。実施例１と相違する点は、第一摺動部材の非晶質炭素被膜を成膜するバイアス電圧を−４００Ｖにして水素含有量を表１のように調整した点と、第二摺動部材の硬質粒子の含有量を５体積％にした点である。第一摺動部材の非晶質炭素被膜の水素含有量、膜硬度、および表面粗さの測定結果を表１に示す。
【００３４】
（比較例３）
実施例１と同じように摺動構造を制作した。実施例１と相違する点は、第一摺動部材の非晶質炭素被膜を成膜するバイアス電圧を−２００Ｖにして水素含有量を表１のように調整した点と、第二摺動部材の硬質粒子の含有量を１０体積％にした点である。第一摺動部材の非晶質炭素被膜の水素含有量、膜硬度、および表面粗さの測定結果を表１に示す。
【００３５】
（比較例４）
実施例１と同じように摺動構造を制作した。実施例１と相違する点は、第二摺動部材の硬質粒子の含有量を３０体積％にした点である。第一摺動部材の非晶質炭素被膜の水素含有量、膜硬度、および表面粗さの測定結果を表１に示す。
【００３６】
【表１】
2015059650.tif 000003
【００３７】
＜摩擦摩耗試験＞
実施例１〜３および比較例１〜４の摺動構造に対して、図１に示すＬＦＷ試験機を用いて、ＪＩＳ  Ｄ４３１１に準拠して摩擦係数の測定および摩耗深さの測定試験を行った。具体的には、油温８０℃に温度調整されたエンジンオイル（０Ｗ−２０オイル）が収容された油浴槽内に、リング試験片（第一摺動部材）の周面の一部を浸漬するとともに、ブロック試験片（第二摺動部材）を５ｋｇの荷重で押し当てて、リング試験片を２７０ｒｐｍで３０分間回転させ、そのときの摩擦係数を測定した。次に、試験終了後の実施例１〜３および比較例１〜４のブロック試験片の摺動面（銅と硬質粒子を含む表面）の摩耗深さを測定した。さらに、摩擦摩耗試験前後のリング試験片の非晶質炭素被膜の表面粗さを測定した。この結果を図２および図３に示す。
【００３８】
図２は、実施例１〜３および比較例１〜４のブロック試験片の摩耗深さと摩擦係数の関係を示した図であり、図３は、実施例１〜３および比較例１〜４のリング試験片の摩耗試験前後の表面粗さの測定結果を示した図である。
【００３９】
＜結果および考察＞
図２に示すように、実施例１〜３および比較例４のブロック試験片（第二摺動部材）の摩耗量は、比較例１〜３のものに比べ少なく、実施例１〜３および比較例４のブロック試験片（第二摺動部材）の摩擦係数は、比較例１〜３のものに比べて小さかった。図３に示すように、実施例１〜３および比較例４のリング試験片は、比較例１〜３のものに比べて、試験後の表面粗さが小さくなっていた。しかしながら、比較例４のリング試験片の非晶質炭素被膜の摩耗量は、実施例１〜３のものよりも大きくなっていることが目視で確認された。
【００４０】
以上のことから、リング試験片（第一摺動部材）の非晶質炭素被膜に水素を２８〜３８原子％含有することにより、水素を含有していないものに比べてその硬度を低下させ、実施例１〜３に示すブロック試験片（第二摺動部材）の如く銅または銅合金に、アルミナからなる硬質粒子を、１５〜２５質量％含有させることにより、ブロック試験片の摩耗を抑制するとともに、リング試験片の非晶質炭素被膜の表面粗さを低減し、低摩擦効果を発現することができたと考えられる。
【００４１】
以上、本発明の実施の形態を用いて詳述してきたが、具体的な構成はこの実施形態及び実施例に限定されるものではなく、本発明の要旨を逸脱しない範囲における設計変更があっても、それらは本発明に含まれるものである。
【図１】
2015059650.tif 000004
【図２】
2015059650.tif 000005
【図３】
2015059650.tif 000006